2以上の負極が平行に配置された内部電極と、上記内部電極を囲んで充填された正極活物質層を含む正極を含む外部電極と、上記外部電極の周りに配置される保護被覆とを含み、上記負極が、所定形状の横断面を有し、長手方向に延長され、かつ、上記負極の外面に形成される、イオンの通路になる電解質層を有するケーブル型二次電池。2以上の正極が平行に配置された内部電極と、上記内部電極を囲んで充填された負極活物質層を含む負極を含む外部電極と、上記外部電極の周りに配置される保護被覆とを含み、上記正極が、所定形状の横断面を有し、長手方向に延長され、かつ、上記正極の外面に形成される、イオンの通路になる電解質層を有するケーブル型二次電池。上記負極の断面は、円形または多角形であることを特徴とする請求項1または請求項2に記載のケーブル型二次電池。上記正極の断面は、円形または多角形であることを特徴とする請求項1または請求項2に記載のケーブル型二次電池。上記負極は、集電体及び上記集電体の外面に負極活物質層を備えることを特徴とする請求項1または請求項2に記載のケーブル型二次電池。上記集電体は、ステンレススチール、アルミニウム、ニッケル、チタン、焼成炭素、銅;ステンレススチールの表面にカーボン、ニッケル、チタンまたは銀で表面処理したもの;アルミニウム‐カドミウム合金;導電材で表面処理した非伝導性高分子;もしくは伝導性高分子;から製造されたことを特徴とする請求項5に記載のケーブル型二次電池。上記導電材は、ポリアセチレン、ポリアニリン、ポリピロール、ポリチオフェン、ポリ窒化硫黄、酸化インジウムスズITO、銀、パラジウム、ニッケル、及び銅のうち選択された1種または2種以上の混合物であることを特徴とする請求項6に記載のケーブル型二次電池。上記伝導性高分子は、ポリアセチレン、ポリアニリン、ポリピロール、ポリチオフェン、及びポリ窒化硫黄のうち選択された1種の化合物または2種以上の混合物の高分子であることを特徴とする請求項6に記載のケーブル型二次電池。上記負極活物質層は、炭素質材料;リチウム含有チタン複合酸化物LTO;Si、Sn、Li、Zn、Mg、Cd、Ce、NiまたはFeである金属類Me;上記金属類Meの合金類;上記金属類Meの酸化物MeOx;及び上記金属類Meと炭素との複合体;からなる群より選択された何れか一つの活物質粒子またはこれらの中で2種以上の混合物を含む活物質から形成されることを特徴とする請求項5に記載のケーブル型二次電池。上記正極は、集電体及び上記集電体の内面に正極活物質層を備えることを特徴とする請求項1または請求項2に記載のケーブル型二次電池。上記集電体は、ステンレススチール、アルミニウム、ニッケル、チタン、焼成炭素、銅;ステンレススチールの表面にカーボン、ニッケル、チタンまたは銀で表面処理したもの;アルミニウム‐カドミウム合金;導電材で表面処理した非伝導性高分子;もしくは伝導性高分子;から製造されたことを特徴とする請求項10に記載のケーブル型二次電池。上記導電材は、ポリアセチレン、ポリアニリン、ポリピロール、ポリチオフェン、ポリ窒化硫黄、酸化インジウムスズITO、銀、パラジウム、ニッケル、及び銅のうち選択された1種または2種以上の混合物であることを特徴とする請求項11に記載のケーブル型二次電池。上記伝導性高分子は、ポリアセチレン、ポリアニリン、ポリピロール、ポリチオフェン、及びポリ窒化硫黄のうち選択された1種の化合物または2種以上の混合物の高分子であることを特徴とする請求項11に記載のケーブル型二次電池。上記正極活物質層は、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群より選択された何れか一つであり、x、y及びzは、酸化物組成元素の原子分率であって0≦x<05、0≦y<05、0≦z<05、xyz≦1であるからなる群より選択された何れか一つの活物質粒子またはこれらの中で2種以上の混合物を含む活物質から形成されることを特徴とする請求項10に記載のケーブル型二次電池。上記電解質層は、PEO、PVdF、PMMA、PANまたはPVACを使用したゲル型高分子電解質;もしくは、PEO、ポリプロピレンオキシドPPO、ポリエチレンイミンPEI、ポリエチレンスルフィドPESまたはPVAcを使用した固体電解質;のうち選択された電解質から形成されることを特徴とする請求項1または請求項2に記載のケーブル型二次電池。上記電解質層は、リチウム塩をさらに含むことを特徴とする請求項1または請求項2に記載のケーブル型二次電池。上記リチウム塩は、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムのうち選択された1種または2種以上であることを特徴とする請求項16に記載のケーブル型二次電池。したがって、本発明が解決しようとする課題は、変形が容易でありながらも、二次電池の安定性及び優れた性能を維持できる新規な線型構造の二次電池を提供することである。本発明のケーブル型二次電池は、2以上の負極が平行に配置された内部電極と、上記内部電極を囲んで充填された正極活物質層を含む正極を含む外部電極と、上記外部電極の周りに配置される保護被覆とを含み、上記負極が、所定形状の横断面を有し、長手方向に延長され、かつ、上記負極の外面に形成される、イオンの通路になる電解質層を有する。また、本発明のケーブル型二次電池は、2以上の正極が平行に配置された内部電極と、上記内部電極を囲んで充填された負極活物質層を含む負極を含む外部電極と、上記外部電極の周りに配置される保護被覆とを含み、上記正極が、所定形状の横断面を有し、長手方向に延長され、かつ、上記正極の外面に形成される、イオンの通路になる電解質層を有する。負極または正極の断面は、円形または多角形であり得、円形は幾何学的に完全な対称形の円形と非対称形の楕円形構造であり得、多角形は三角形、四角形、五角形または六角形であり得る。負極または正極は、集電体及び上記集電体の外面に活物質層を備えることが望ましい。集電体としては、ステンレススチール、アルミニウム、ニッケル、チタン、焼成炭素、銅、もしくはステンレススチールの表面にカーボン、ニッケル、チタンまたは銀で表面処理したもの、アルミニウム‐カドミウム合金、導電材で表面処理した非伝導性高分子、もしくは伝導性高分子を使用して製造されたものが望ましい。このような導電材としては、ポリアセチレン、ポリアニリン、ポリピロール、ポリチオフェン、ポリ窒化硫黄polysulfurnitride、酸化インジウムスズIndumThinOxide、ITO、銀、パラジウム、ニッケル、及び銅などが使用でき、伝導性高分子としては、ポリアセチレン、ポリアニリン、ポリピロール、ポリチオフェン、及びポリ窒化硫黄などが使用できる。活物質層は、負極活物質層としては、炭素質材料;リチウム含有チタン複合酸化物LTO;Si、Sn、Li、Zn、Mg、Cd、Ce、NiまたはFeである金属類Me;上記金属類Meの合金類;上記金属類Meの酸化物MeOx;及び上記金属類Meと炭素との複合体などが使用できる。また、正極活物質層としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群より選択された何れか一つであり、x、y及びzは、酸化物組成元素の原子分率であって0≦x<05、0≦y<05、0≦z<05、xyz≦1であるなどが使用できる。電解質層としては、PEO、PVdF、PMMA、PANまたはPVACを使用したゲル型高分子電解質、もしくは、PEO、ポリプロピレンオキシドpolypropyleneoxide、PPO、ポリエチレンイミンpolyethyleneimine、PEI、ポリエチレンスルフィドpolyethylenesulphide、PESまたはPVAcpolyvinylacetateを使用した固体高分子電解質などが使用できる。本発明のケーブル型二次電池において、電解質層は、リチウム塩をさらに含むことができる。リチウム塩としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムなどが使用できる。一方の電極が複数の他方電極を内部に含むことを特徴とする本発明のケーブル型二次電池は、線型構造を有すると同時に可撓性を持っていて変形自在であるので、多様な形態の携帯用装置に適用可能である。また、複数本の内部電極及びパイプ型の外部電極を備えることで接触面積が増加するので、高い電池レートを有し、内部電極の本数を調節して内部電極と外部電極との容量バランスの調整が容易である。複数本の内部電極を備えることで、繰り返し使用による断線問題も防止することができる。そして、内部電極に電解質層を形成することで、外部電極との直接的な接触を防止して短絡の予防及び相対的な表面積の増加により高いレート特性を達成することができる。以下、本発明を図面を参照しながら詳しく説明する。本明細書に記載の図面に示された構成は本発明の最も望ましい一実施例に過ぎず、本発明の技術的思想の全てを代弁するものではないため、本出願時点においてこれらに代替できる多様な均等物と変形例があり得ることを理解しなければならない。図1及び図2は、本発明による二次電池の一実施例を概略的に示している。各図面において、同一の符号は同一または同等な構成要素を示している。図1及び図2を参照すれば分かるように、本発明のケーブル型二次電池は、2以上の負極10、11が平行に配置された内部電極と、上記内部電極を囲んで充填された正極活物質層21を含む正極20、21を含む外部電極と、上記外部電極の周りに配置される保護被覆40とを含み、上記負極が、所定形状の横断面を有し、長手方向に延長され、かつ、上記負極の外面に形成される、イオンの通路になる電解質層30を有する。また、本発明のケーブル型二次電池は、2以上の正極10、11が平行に配置された内部電極と、上記内部電極を囲んで充填された負極活物質層21を含む負極を含む外部電極と、上記外部電極の周りに配置される保護被覆40とを含み、上記正極が、所定形状の横断面を有し、長手方向に延長され、かつ、上記正極の外面に形成される、イオンの通路になる電解質層30を有する。ここで、所定形状という表現は、特に形状を制限しないという意味であって、本発明の本質を損なわない限り、いずれの形状でも可能であるという意味である。本発明のケーブル型二次電池は、所定形状の横断面を有し、横断面に対する長手方向に長く延びる線形構造を有し、可撓性を持つので、変形自在である。図1のケーブル型二次電池は完全な対称形の円形構造を有する場合であり、図2のケーブル型二次電池は非対称形の楕円形構造を有する場合であって、多様な形態が可能である。本発明は、電解質層30を持つ複数本の負極10、11または正極10、11である内部電極とパイプ形態の正極または負極である外部電極20、21とを備えており、負極及び正極は集電体10、20に活物質11、21が塗布された構造が一般的であるが、活物質そのものが集電体の役割を果たす場合には集電体が必須ではない。負極と正極の断面は円形または多角形であり得、円形は幾何学的に完全な対称形の円形と非対称形の楕円形構造である。多角形は2次元のシート型ではない構造であれば特に制限しないが、このような多角形構造の非制限的な例としては、三角形、四角形、五角形または六角形であり得る。内部電極は2以上の平行に配置された負極10、11または正極10、11を有し、複数の負極または正極が直線状に並んで配置された場合だけでなく、複数の負極または正極が互いに捩れている場合も含む。図1のケーブル型二次電池は4本の負極または正極である内部電極を有し、図2のケーブル型二次電池は3本の負極または正極である内部電極を有する場合である。複数の電極を使用する場合には、反対電極と接する表面積が増加するので、高い電池レートを有し、優れた電池性能の確保が可能である。また、変形自在なケーブル型二次電池の特性上、繰り返し使用によって電極に断線が発生する恐れがあるが、複数の電極を使用する場合には、一つの電極に断線が発生しても電池の作動が可能になる。そして、正極活物質に比べて体積当たりの容量が小さい負極活物質を使用する場合、電池容量のバランスを維持するためには、使用される正極活物質よりも多くの負極活物質を使用しなければならないが、本発明では内部電極の本数が調整可能であることから、内部電極と外部電極との容量バランスの調節が容易である。本発明の負極及び正極は、集電体10、20及び集電体の外面に活物質層11、21を備えることが望ましい。活物質11、21は、集電体10、20の表面に塗布され、集電体を通じてイオンを移動させる作用をし、これらイオンの移動は電解質層30からのイオンの吸蔵及び電解質層へのイオンの放出を通じた相互作用による。集電体10、20としては、ステンレススチール、アルミニウム、ニッケル、チタン、焼成炭素、銅、もしくはステンレススチールの表面にカーボン、ニッケル、チタンまたは銀で表面処理したもの、アルミニウム‐カドミウム合金、導電材で表面処理した非伝導性高分子、もしくは伝導性高分子を使用して製造されたものが望ましい。集電体とは、活物質の電気化学反応により生成された電子を集めるか、電気化学反応に必要な電子を供給する役割をするものであって、一般的に銅やアルミニウムなどの金属を使用する。特に、導電材で表面処理した非伝導性高分子または伝導性高分子からなった高分子伝導体を使用する場合には、銅やアルミニウムのような金属を使用した場合よりも、相対的に可撓性に優れている。本発明のケーブル型二次電池は、複数本の電極を備えることができることから複数本の集電体が使われるので、各集電体の可撓性の僅かな差も全体二次電池の可撓性に大きい影響を及ぼすことになる。また、金属集電体の代わりに高分子集電体を使用して電池の軽量化を達成できる。このような導電材としては、ポリアセチレン、ポリアニリン、ポリピロール、ポリチオフェン、ポリ窒化硫黄、ITO、銀、パラジウム、ニッケル、及び銅などが使用でき、伝導性高分子としては、ポリアセチレン、ポリアニリン、ポリピロール、ポリチオフェン、及びポリ窒化硫黄などが使用できる。但し、集電体に使われる非伝導性高分子は、特に種類を限定しない。負極活物質層の非制限的な例としては、炭素質材料;リチウム含有チタン複合酸化物LTO;Si、Sn、Li、Zn、Mg、Cd、Ce、NiまたはFeである金属類Me;上記金属類Meの合金類;上記金属類Meの酸化物MeOx;及び上記金属類Meと炭素との複合体;などから形成されるものが使用できる。正極活物質層の非制限的な例としては、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg、及びMoからなる群より選択された何れか一つであり、x、y及びzは、酸化物組成元素の原子分率であって0≦x<05、0≦y<05、0≦z<05、xyz≦1であるなどから形成されるものが使用できる。また、本発明のケーブル型二次電池において、内部電極の負極10、11または正極10、11に電解質層30を形成することで、外部電極20、21との直接的な接触を防止して短絡を予防することができ、内部電極の表面積が相対的に増加して内部電極と外部電極との接触面積が増加することになるので、高い電池レート特性を達成することができる。このようなイオンの通路になる電解質層は、PEO、PVdF、PMMA、PANまたはPVACを使用したゲル型高分子電解質、もしくは、PEO、PPO、PEI、PESまたはPVAcを使用した固体電解質などを使用する。固体電解質のマトリックスmatrixは、高分子またはセラミックスガラスを基本骨格にすることが望ましい。一般的な高分子電解質の場合には、イオン伝導度が充分であっても反応速度面においてイオンが非常に遅く移動する恐れがあるので、固体である場合よりは、イオンの移動が容易なゲル型高分子電解質を使用することが望ましい。ゲル型高分子電解質は機械的特性に優れていないので、これを補うために気孔構造の支持体または架橋高分子を含み得る。本発明の電解質層は分離膜としての役割が可能であるので、別途の分離膜を使用しなくても良い。本発明の電解質層30は、リチウム塩をさらに含み得る。リチウム塩はイオン伝導度及び反応速度を向上させることができるが、これらの非制限的な例としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムを使用することができる。本発明の保護被覆40は、絶縁体であって、空気中の水分及び外部衝撃から電極を保護するために外部電極20、21の外面に形成する。保護被覆40としては通常の高分子樹脂を使うことができ、一例として、PVC、HDPEまたはエポキシ樹脂を使うことができる。以下、上述した構造のケーブル型二次電池の製造方法を概略的に説明する。負極または正極としては、集電体10、20に活物質11、21が塗布されたものを使うことができ、このような塗布方法としては、一般的なコーティング方法が適用可能であり、具体的には、電気メッキelectroplatingまたは陽極酸化処理anodicoxidationprocess方法が使用可能であるが、活物質を含む電極スラリーを押出機を通じて押出コーティングする方法を使用して製造することが望ましい。製造された負極10、11または正極10、11を内部電極とし、内部電極の外面を電解質層30でコーティングする。電解質層がコーティングされた内部電極の外部を活物質21でコーティングするか、活物質層21に内部電極を挿入する工程を通じて製造することができる。このように、内部電極と活物質とを形成し、その外面に外部電極の集電体20及び保護被覆40を形成する方法で製造することができる。また、その内面に活物質を充填した外部電極20、21及び保護被覆40を形成した後、外部電極の活物質に内部電極を挿入して製造するか、外部電極の集電体21及び保護被覆40を形成した後、内部電極を挿入し活物質を充填して製造する方法も使用できる。